(57)【要約】 【課題】  ホルムアルデヒドの発生を防止し、プレススルーパックに収納された医薬品等が悪影響を受けにくいプレススルーパック用蓋材を提供する。【解決手段】  アルミニウム箔本体、文字印刷層及び／又は着色層、熱封緘層の順に積層され一体化されてなるプレススルーパック用蓋材である。文字印刷層及び／又は着色層は、ホルムアルデヒドを生じる樹脂及び顔料を含有するインキ組成物で形成されている。熱封緘層は、ホットメルト接着剤にヒドラジド化合物が配合されてなる。また、インキ組成物にも、ヒドラジド化合物が配合されていてもよい。ホルムアルデヒドを生じる樹脂としてはメラミン樹脂が用いられ、ホットメルト接着剤としてはポリオレフィン系樹脂が用いられる。熱封緘層に、ヒドラジド化合物が含有されていると、プレススルーパックの容器本体との接着性が向上する。【選択図】  なし【特許請求の範囲】
【請求項１】
アルミニウム箔本体、ホルムアルデヒドを生じる樹脂及び顔料を含有するインキ組成物で形成された文字印刷層及び／又は着色層、熱封緘層の順に積層され一体化されてなるプレススルーパック用蓋材において、少なくとも前記熱封緘層はホットメルト接着剤にヒドラジド化合物が配合されてなるものであることを特徴とするプレススルーパック用蓋材。
【請求項２】
インキ組成物にヒドラジド化合物が含有されている請求項１記載のプレススルーパック用蓋材。
【請求項３】
ホルムアルデヒドを生じる樹脂がメラミン−ホルムアルデヒド樹脂であり、ホットメルト接着剤がポリオレフィン系樹脂である請求項１記載のプレススルーパック用蓋材。
【請求項４】
ホットメルト接着剤１００質量部に対して、ヒドラジド化合物が５〜１５質量部配合されてなる請求項１記載のプレススルーパック用蓋材。
【請求項５】
内容物を個別に収納するためのポケットを多数具備するシート状の容器本体と、該容器本体に貼合されて該ポケットの口を密封する蓋材とよりなるプレススルーパックにおいて、前記蓋材として請求項１記載のプレススルーパック用蓋材を用い、該プレススルーパック用蓋材と前記容器本体とは、熱封緘層のホットメルト接着剤によって貼合されていることを特徴とするプレススルーパック。
【請求項６】
内容物が、ゼラチンで被覆された医薬品又は食品である請求項５記載のプレススルーパック。
【発明の詳細な説明】
【技術分野】
【０００１】
本発明は、医薬品等の内容物を個別に収納するための容器であるプレススルーパックに関し、特に、蓋材としてホルムアルデヒドを発生させないものを用い、医薬品等の内容物の変質を防止したプレススルーパック用蓋材に関するものである。
【背景技術】
【０００２】
プレススルーパックは、内容物を個別に収納するためのポケットを多数具備するシート状の容器本体と、該容器本体に貼合されて該ポケットの口を密封する蓋体とよりなるものである。そして、蓋材に形成された熱封緘層によって、容器本体と蓋材とが貼合されてなるものである。
【０００３】
蓋材の表裏面には、一般的に、内容物を表示する商標や商品番号等の文字印刷が施されている。しかし、蓋材本体は一般的にアルミニウム箔で形成されているため、金属光沢があり、この商標や商品番号等が目視しにくいことがある。このため、金属光沢の艶消しのために、文字印刷上に更に着色層を設けることも行われている。したがって、プレススルーパック用蓋材は、アルミニウム箔本体、文字印刷層及び／又は着色層、熱封緘層の順に積層され一体化されたものを用いていることが多い。
【０００４】
文字印刷層や着色層を形成するには、樹脂及び顔料等を含有するインキ組成物が用いられている。そして、樹脂としては、従来公知のメラミン−ホルムアルデヒド樹脂（メラミン樹脂）や塩化ビニル−酢酸ビニル共重合体樹脂等が用いられている。この樹脂は、任意に選択しうるものであるが、文字印刷層及び／又は着色層と、熱封緘層との密着性（接着性）を考慮すると、例えばメラミン樹脂が少量でも混合されているのが好ましい。
【０００５】
しかるに、メラミン樹脂を混合使用した場合、この樹脂からホルムアルデヒドが発生し、容器本体に収納された医薬品等の内容物に悪影響を与えるということがある。例えば、カプセル状の医薬品であって、このカプセルがゼラチンで形成されているときは、ホルムアルデヒドをゼラチンが吸収して、不溶化するということがある。ゼラチンが不溶化すると、胃の中での溶解する時間が遅くなり、薬効時間が当初の設定と異なってくるため、問題視されている。
【０００６】
このような問題点を回避するためには、例えば、容器本体のポケット中にホルムアルデヒド吸収剤を、内容物と共に封入することが考えられる。例えば、特許文献１には、活性酸化アルミニウムと過マンガン酸カリウムとを含有するホルムアルデヒド吸収剤を、包装容器内の空間に入れることが提案されている（特許文献１、第３欄の段落番号０００９）。しかしながら、このような方法は、内容物である医薬品等と共に、ホルムアルデヒド吸収剤を誤飲する恐れがあり、好ましくない。また、特許文献１には、包装容器の内側にホルムアルデヒド吸収剤を適用することも提案されている（特許文献１、第４欄の段落番号００１８）。
【０００７】
【特許文献１】特開２００１−２１９０５７
【発明の開示】
【発明が解決しようとする課題】
【０００８】
しかしながら、包装容器がプレススルーパックである場合、包装容器の内側にホルムアルデヒド吸収剤を適用すると、以下のような欠点が発生する。すなわち、容器本体内側（蓋材側）又は蓋材内側（容器本体側）に、ホルムアルデヒド吸収剤を塗布又は混合して適用すると、容器本体と蓋材との接着性が低下し、プレススルーパックの気密性が悪くなったり、取り扱い中に容器本体と蓋材とが剥離するという恐れがあった。特に、特許文献１に記載されているように、活性酸化アルミニウムや過マンガン酸カリウムのような無機化合物は、接着性の低下を引き起こす恐れが大きい。
【０００９】
そこで、本発明者は、ホルムアルデヒド吸収剤の種類を変更したり、容器本体と蓋材との接着剤の種類を変更したりして、種々実験を行っていたところ、蓋材に塗布される熱封緘層中に特定のホルムアルデヒド吸収剤を混合すると、容器本体と蓋材との接着性が低下せず、むしろ向上することを見出した。本発明は、このような知見に基づくものである。
【課題を解決するための手段】
【００１０】
すなわち、本発明は、アルミニウム箔本体、ホルムアルデヒドを生じる樹脂及び顔料を含有するインキ組成物で形成された文字印刷層及び／又は着色層、熱封緘層の順に積層され一体化されてなるプレススルーパック用蓋材において、少なくとも前記熱封緘層はホットメルト接着剤にヒドラジド化合物が配合されてなるものであることを特徴とするプレススルーパック用蓋材に関するものである。
【００１１】
本発明においてアルミニウム箔本体は、従来公知のものが用いられる。すなわち、プレススルー性の良好な硬質又は半硬質のアルミニウム箔が使用される。アルミニウム箔の厚さも従来と同様に、１０〜２０μｍ程度である。
【００１２】
アルミニウム箔本体の少なくとも片面（容器本体側の面）には、一般的に、文字印刷層が設けられ、その上に着色層が設けられている。すなわち、文字印刷層及び着色層が設けられているのが、一般的である。しかし、文字印刷層だけ又は着色層だけが設けられていてもよい。文字印刷層又は着色層は、ホルムアルデヒドを生じる樹脂及び顔料を含有するインキ組成物で形成されてなるものである。ホルムアルデヒドを生じる樹脂としては、ポリアセタール樹脂、フェノール−ホルムアルデヒド樹脂（フェノール樹脂）、メラミン−ホルムアルデヒド樹脂（メラミン樹脂）等が用いられる。特に、メラミン樹脂は、熱封緘層との密着性に優れているため、好ましいものである。顔料としては、従来公知のインキ用に用いられる種々の色合いの顔料が用いられる。インキ組成物中に、ホルムアルデヒドを生じる樹脂及び顔料以外にも、皮膜形成性を良好にするために、塩化ビニル−酢酸ビニル共重合体樹脂等の皮膜形成性樹脂を含有させておくのが好ましい。
【００１３】
インキ組成物は、ホルムアルデヒドを生じる樹脂及び顔料、その他の樹脂等を含有し、これを溶剤で希釈して適当な粘度に調整し、塗布しやすくされている。ホルムアルデヒドを生じる樹脂や顔料等の配合比は任意である。例えば、ホルムアルデヒドを生じる樹脂１質量部に対して、顔料は１〜１０質量部程度、塩化ビニル−酢酸ビニル共重合体等の皮膜形成性樹脂は１０〜３０質量部程度でよい。また、インキ組成物中には、後述するホルムアルデヒド吸収剤であるヒドラジド化合物が配合されていてもよい。ヒドラジド化合物の配合量は、ホルムアルデヒドを生じる樹脂１質量部に対して、１〜３質量部であるのが好ましい。
【００１４】
文字印刷層及び／又は着色層の上には、熱封緘層が設けられている。熱封緘層は、熱を与えると溶融又は軟化して接着性を発現するホットメルト接着剤と、ヒドラジド化合物とが混合されてなるものである。ホットメルト接着剤としては、従来公知のものが用いられる。具体的には、ポリオレフィン系樹脂を用いるのが好ましく、特に酸変性ポリオレフィン系樹脂を用いるのがより好ましい。本発明に用いられるヒドラジド化合物とは、分子中に少なくとも１個以上のヒドラジド基を有する化合物のことであって、分子中に１個のヒドラジド基を有するモノヒドラジド化合物、分子中に２個のヒドラジド基を有するジヒドラジド化合物、分子中に３個以上のヒドラジド基を有するポリヒドラジド化合物のことである。このようなヒドラジド化合物は、ホルムアルデヒドをよく吸収するものである。
【００１５】
モノヒドラジド化合物とは、一般式Ｒ−ＣＯ−ＮＨＮＨ2（式中、Ｒは水素原子、アルキル基又は置換基を有することのあるアリール基を示す。）で表される化合物である。Ｒで示されるアルキル基としては、例えば、炭素数１〜２４の直鎖状アルキル基を挙げることができる。アリール基としては、例えば、フェニル基、ビフェニル基又はナフチル基等を挙げることができ、これらの中でもフェニル基が好ましい。また、アリール基の置換基としては、例えば、水酸基、フッ素、塩素又は臭素等のハロゲン原子、炭素数１〜４の直鎖又は分岐鎖状のアルキル基等を挙げることができる。モノヒドラジド化合物の具体例としては、ラウリル酸ヒドラジド、サリチル酸ヒドラジド、ホルムヒドラジド、アセトヒドラジド、プロピオン酸ヒドラジド、ｐ−ヒドロキシ安息香酸ヒドラジド、ナフトエ酸ヒドラジド又は３−ヒドロキシ−２−ナフトエ酸ヒドラジド等が挙げられる。
【００１６】
ジヒドラジド化合物とは、一般式Ｈ2ＮＨＮ−Ｘ−ＮＨＮＨ2（式中、ＸはＣＯ又はＣＯ−Ａ−ＣＯを示す。Ａは置換基を有することのある、アルキレン基又はアリーレン基を示す。）で表される化合物である。Ａで示されるアルキレン基としては、炭素数１〜２４の直鎖状アルキレン基を挙げることができる。アルキレン基の置換基としては、例えば水酸基等を挙げることができる。アリーレン基としては、例えば、フェニレン基、ビフェニレン基、ナフチレン基、アントリレン基又はフェナントリレン基等を挙げることができ、これらの中でもフェニレン基又はナフチレン基が好ましい。アリーレン基の置換基としては、上記アリール基の置換基と同様のものを挙げることができる。ジヒドラジド化合物の具体例としては、シュウ酸ジヒドラジド、マロン酸ジヒドラジド、コハク酸ジヒドラジド、アジピン酸ジヒドラジド、アゼライン酸ジヒドラジド、セバシン酸ジヒドラジド、ドデカンニ酸ジヒドラジド、マレイン酸ジヒドラジド、フマル酸ジヒドラジド、ジグリコール酸ジヒドラジド、酒石酸ジヒドラジド、リンゴ酸ジヒドラジド、イソフタル酸ジヒドラジド、テレフタル酸ジヒドラジド、ダイマー酸ジヒドラジド又は２，５−ナフトエ酸ジヒドラジド等が挙げられる。
【００１７】
ポリヒドラジド化合物の具体例としては、ポリアクリル酸ヒドラジド等が挙げられる。本発明において、以上のヒドラジド化合物のうち、ジヒドラジド化合物が好ましく、特に２塩基酸ジヒドラジド化合物が好ましい。
【００１８】
ホットメルト接着剤とヒドラジド化合物との配合割合は、ホットメルト接着剤１００質量部に対して、ヒドラジド化合物５〜１５質量部であるのが好ましい。ヒドラジド化合物が５質量部未満であると、ホルムアルデヒド吸収能が低下する傾向が生じる。また、ヒドラジド化合物を多くすればホルムアルデヒド吸収能は向上するが、必要以上に多くすることはなく、また経済的な観点からも、１５質量部以下でよい。
【００１９】
以上のようにして、アルミニウム箔本体、ホルムアルデヒドを生じる樹脂及び顔料を含有するインキ組成物で形成された文字印刷層及び／又は着色層、ヒドラジド化合物を含有する熱封緘層の順に積層され一体化されてなるプレススルーパック用蓋材が得られる。プレススルーパック用蓋材の熱封緘層の設けられていない面は、未処理のままでも差し支えないが、適宜文字印刷を施したり、オーバーコート層を設けてもよい。
【００２０】
本発明に係るプレススルーパック用蓋材は、従来周知の方法で容器本体に適用してプレススルーパックを作成することができる。すなわち、内容物を個別に収納するためのポケットを多数具備するシート状の容器本体に、熱封緘層面が容器本体に当接するようにして積層し、熱封緘層に熱を与えて、蓋材と容器本体とを貼合して、プレススルーパックが得られるのである。プレススルーパックの容器本体に収納する内容物としては、医薬品や食品等の任意のものが用いられる。本発明においては、ホルムアルデヒドを吸収することによって、不溶化するゼラチンを用いた医薬品や食品を、内容物とするのが好ましい。特に、ゼラチン製カプセルを用いた医薬品を内容物とするのが好ましい。これは、医薬品本体がゼラチンで被覆されているものであり、胃の中でゼラチンが溶けて薬効を発現するものであるから、このようなゼラチンが不溶化すると、所定の設定された時間で薬効を奏しない恐れがあるからである。
【発明の効果】
【００２１】
本発明に係るプレススルーパック用蓋材は、アルミニウム箔本体、ホルムアルデヒドを生じる樹脂及び顔料を含有するインキ組成物で形成された文字印刷層及び／又は着色層、熱封緘層の順に積層され一体化されてなるものである。そして、熱封緘層に、ホルムアルデヒド吸収能の高いヒドラジド化合物が配合されている。したがって、この蓋材を用いてプレススルーパックを得ると、文字印刷層や着色層から発生するホルムアルデヒドは、熱封緘層で吸収され、内容物が収納されている空間にホルムアルデヒドが蓄積するのを防止しうる。これによって、プレススルーパックに収納した内容物が、ホルムアルデヒドの影響を受けることを防止でき、内容物の変質を防止しうるという効果を奏する。
【００２２】
また、熱封緘層にヒドラジド化合物が配合しておくと、熱封緘層による容器本体と蓋材との接着力が向上するという予期しない効果を奏する。
【実施例】
【００２３】
以下、実施例に基づいて本発明を説明するが、本発明は実施例に限定されるものではない。本発明は、プレススルーパックの蓋材の熱封緘層中に特定のホルムアルデヒド吸収剤を含有させておくと、容器本体と蓋材との接着性が向上するとの知見に基づくものとして、解釈されるべきである。
【００２４】
実施例１
厚さ１７μｍの硬質アルミニウム箔を準備した。その片面に、富士インキ工業社製の「ＭＢＡ墨」（メラミン樹脂：１質量％、顔料：５質量％、塩化ビニル−酢酸ビニル共重合体：２０質量％、溶剤：残部）なるインキ組成物を用いて文字印刷を施し、２００℃で１０秒間、乾燥した。文字印刷された量は、０．２ｇ／ｍ2であった。文字印刷した後、富士インキ工業社製の「ＭＢＡ  ＪＢ  Ｎｏ．３」（メラミン樹脂：１質量％、顔料：５質量％、塩化ビニル−酢酸ビニル共重合体：２０質量％、溶剤：残部）なるインキ組成物を塗工し、２００℃で１０秒間、乾燥して着色層を形成した。この着色層の坪量は１．０ｇ／ｍ2であった。更に着色層の上に、熱封緘剤である三井化学社製「ユニストール  Ｒ−１２０Ｋ」（変性ポリオレフィン樹脂２０質量％、溶剤：残部）に、大塚化学社製「ケムキャッチ  Ｐ−９６００」（有効成分：ヒドラジド化合物）を、変性ポリオレフィン樹脂１００質量部に対して５質量部配合したものを塗工し、２００℃で１０秒間、乾燥して熱封緘層を得た。この熱封緘層の厚さは３．５μｍであった。
なお、硬質アルミニウム箔の他面には、富士インキ工業社製の「ＭＢ藍」（顔料：５質量％、塩化ビニル−酢酸ビニル共重合体：２０質量％、溶剤：残部）を用いて、文字印刷（印刷量０．２ｇ／ｍ2）を施し、更にその上に田中インキ社製「ラスバン８２０」（ニトロセルロース）を塗布して、厚さ１．５μｍのオーバーコート層を設けた。
以上のようにして、プレススルーパック用蓋材を得た。
【００２５】
実施例２
大塚化学社製「ケムキャッチ  Ｐ−９６００」（有効成分：ヒドラジド化合物）の量を、変性ポリオレフィン樹脂１００質量部に対して１０質量部配合した他は、実施例１と同様にしてプレススルーパック用蓋材を得た。
【００２６】
実施例３
大塚化学社製「ケムキャッチ  Ｐ−９６００」（有効成分：ヒドラジド化合物）の量を、変性ポリオレフィン樹脂１００質量部に対して１５質量部配合した他は、実施例１と同様にしてプレススルーパック用蓋材を得た。
【００２７】
実施例４
着色層を形成するのに、富士インキ工業社製の「ＭＢＡ  ＪＢ  Ｎｏ．３」（メラミン樹脂：１質量％、顔料：５質量％、塩化ビニル−酢酸ビニル共重合体：２０質量％、溶剤：残部）中に、大塚化学社製「ケムキャッチ  Ｐ−９６００」（有効成分：ヒドラジド化合物）を、メラミン樹脂１質量部に対して１質量部添加混合したインキ組成物を用いた他は、実施例１と同様にしてプレススルーパックを得た。
【００２８】
実施例５
着色層を形成するのに、富士インキ工業社製の「ＭＢＡ  ＪＢ  Ｎｏ．３」（メラミン樹脂：１質量％、顔料：５質量％、塩化ビニル−酢酸ビニル共重合体：２０質量％、溶剤：残部）中に、大塚化学社製「ケムキャッチ  Ｐ−９６００」（有効成分：ヒドラジド化合物）を、メラミン樹脂１質量部に対して２質量部添加混合したインキ組成物を用いた他は、実施例１と同様にしてプレススルーパックを得た。
【００２９】
実施例６
着色層を形成するのに、富士インキ工業社製の「ＭＢＡ  ＪＢ  Ｎｏ．３」（メラミン樹脂：１質量％、顔料：５質量％、塩化ビニル−酢酸ビニル共重合体：２０質量％、溶剤：残部）中に、大塚化学社製「ケムキャッチ  Ｐ−９６００」（有効成分：ヒドラジド化合物）を、メラミン樹脂１質量部に対して３質量部添加混合したインキ組成物を用いた他は、実施例１と同様にしてプレススルーパックを得た。
【００３０】
比較例１
厚さ１７μｍの硬質アルミニウム箔を準備した。その片面に、富士インキ工業社製の「ＭＢＡ墨」（メラミン樹脂：１質量％、顔料：５質量％、塩化ビニル−酢酸ビニル共重合体：２０質量％、溶剤：残部）に、大塚化学社製「ケムキャッチ  Ｐ−９６００」（有効成分：ヒドラジド化合物）を、メラミン樹脂１質量部に対して１質量部添加配合したインキ組成物を用いて文字印刷を施し、２００℃で１０秒間、乾燥した。文字印刷された量は、０．２ｇ／ｍ2であった。文字印刷した後、富士インキ工業社製の「ＭＢＡ  ＪＢ  Ｎｏ．３」（メラミン樹脂：１質量％、顔料：５質量％、塩化ビニル−酢酸ビニル共重合体：２０質量％、溶剤：残部）を塗工し、２００℃で１０秒間、乾燥して着色層を形成した。この着色層の坪量は１．０ｇ／ｍ2であった。更に着色層の上に、熱封緘剤である三井化学社製「ユニストール  Ｒ−１２０Ｋ」（変性ポリオレフィン樹脂２０質量％、溶剤：残部）を塗工し、２００℃で１０秒間、乾燥して熱封緘層を得た。この熱封緘層の厚さは３．５μｍであった。なお、硬質アルミニウム箔の他面には、実施例１と同様の文字印刷及びオーバーコート層を設けた。以上のようにして、プレススルーパック用蓋材を得た。
【００３１】
比較例２
文字印刷を施すのに、富士インキ工業社製の「ＭＢＡ墨」（メラミン樹脂：１質量％、顔料：５質量％、塩化ビニル−酢酸ビニル共重合体：２０質量％、溶剤：残部）に、大塚化学社製「ケムキャッチ  Ｐ−９６００」（有効成分：ヒドラジド化合物）を、メラミン樹脂１質量部に対して２質量部添加配合したインキ組成物を用いた他は、比較例１と同様にして、プレススルーパック用蓋材を得た。
【００３２】
比較例３
文字印刷を施すのに、富士インキ工業社製の「ＭＢＡ墨」（メラミン樹脂：１質量％、顔料：５質量％、塩化ビニル−酢酸ビニル共重合体：２０質量％、溶剤：残部）に、大塚化学社製「ケムキャッチ  Ｐ−９６００」（有効成分：ヒドラジド化合物）を、メラミン樹脂１質量部に対して３質量部添加配合したインキ組成物を用いた他は、比較例１と同様にして、プレススルーパック用蓋材を得た。
【００３３】
比較例４
厚さ１７μｍの硬質アルミニウム箔を準備した。その片面に、富士インキ工業社製の「ＭＢＡ墨」（メラミン樹脂：１質量％、顔料：５質量％、塩化ビニル−酢酸ビニル共重合体：２０質量％、溶剤：残部）なるインキ組成物を用いて文字印刷を施し、２００℃で１０秒間、乾燥した。文字印刷された量は、０．２ｇ／ｍ2であった。文字印刷した後、富士インキ工業社製の「ＭＢＡ  ＪＢ  Ｎｏ．３」（メラミン樹脂：１質量％、顔料：５質量％、塩化ビニル−酢酸ビニル共重合体：２０質量％、溶剤：残部）に、大塚化学社製「ケムキャッチ  Ｐ−９６００」（有効成分：ヒドラジド化合物）を、メラミン樹脂１質量部に対して１質量部添加配合したインキ組成物を塗工し、２００℃で１０秒間、乾燥して着色層を形成した。この着色層の坪量は１．０ｇ／ｍ2であった。更に着色層の上に、熱封緘剤である三井化学社製「ユニストール  Ｒ−１２０Ｋ」（変性ポリオレフィン樹脂２０質量％、溶剤：残部）を塗工し、２００℃で１０秒間、乾燥して熱封緘層を得た。この熱封緘層の厚さは３．５μｍであった。なお、硬質アルミニウム箔の他面には、実施例１と同様の文字印刷及びオーバーコート層を設けた。以上のようにして、プレススルーパック用蓋材を得た。
【００３４】
比較例５
着色層を形成するのに、富士インキ工業社製の「ＭＢＡ  ＪＢ  Ｎｏ．３」（メラミン樹脂：１質量％、顔料：５質量％、塩化ビニル−酢酸ビニル共重合体：２０質量％、溶剤：残部）に、大塚化学社製「ケムキャッチ  Ｐ−９６００」（有効成分：ヒドラジド化合物）を、メラミン樹脂１質量部に対して２質量部添加配合したインキ組成物を用いた他は、比較例４と同様にして、プレススルーパック用蓋材を得た。
【００３５】
比較例６
着色層を形成するのに、富士インキ工業社製の「ＭＢＡ  ＪＢ  Ｎｏ．３」（メラミン樹脂：１質量％、顔料：５質量％、塩化ビニル−酢酸ビニル共重合体：２０質量％、溶剤：残部）に、大塚化学社製「ケムキャッチ  Ｐ−９６００」（有効成分：ヒドラジド化合物）を、メラミン樹脂１質量部に対して３質量部添加配合したインキ組成物を用いた他は、比較例４と同様にして、プレススルーパック用蓋材を得た。
【００３６】
比較例７
着色層を形成するのに、富士インキ工業社製の「ＭＢＡ  ＪＢ  Ｎｏ．３」（メラミン樹脂：１質量％、顔料：５質量％、塩化ビニル−酢酸ビニル共重合体：２０質量％、溶剤：残部）に、大塚化学社製「ケムキャッチ  Ｐ−９６００」（有効成分：ヒドラジド化合物）を、メラミン樹脂１質量部に対して１質量部添加配合したインキ組成物を用いた他は、比較例１と同様にして、プレススルーパック用蓋材を得た。
【００３７】
比較例８
着色層を形成するのに、富士インキ工業社製の「ＭＢＡ  ＪＢ  Ｎｏ．３」（メラミン樹脂：１質量％、顔料：５質量％、塩化ビニル−酢酸ビニル共重合体：２０質量％、溶剤：残部）に、大塚化学社製「ケムキャッチ  Ｐ−９６００」（有効成分：ヒドラジド化合物）を、メラミン樹脂１質量部に対して２質量部添加配合したインキ組成物を用いた他は、比較例２と同様にして、プレススルーパック用蓋材を得た。
【００３８】
比較例９
着色層を形成するのに、富士インキ工業社製の「ＭＢＡ  ＪＢ  Ｎｏ．３」（メラミン樹脂：１質量％、顔料：５質量％、塩化ビニル−酢酸ビニル共重合体：２０質量％、溶剤：残部）に、大塚化学社製「ケムキャッチ  Ｐ−９６００」（有効成分：ヒドラジド化合物）を、メラミン樹脂１質量部に対して２質量部添加配合したインキ組成物を用いた他は、比較例３と同様にして、プレススルーパック用蓋材を得た。
【００３９】
比較例１０
熱封緘層を設けるのに、三井化学社製「ユニストール  Ｒ−１２０Ｋ」（変性ポリオレフィン樹脂２０質量％、溶剤：残部）のみを用いた他は、実施例１と同様にして、プレススルーパック用蓋材を得た。
【００４０】
比較例１１
厚さ１７μｍの硬質アルミニウム箔を準備した。その片面に、富士インキ工業社製の「ＭＢ墨」（顔料：５質量％、塩化ビニル−酢酸ビニル共重合体：２０質量％、溶剤：残部）なるインキ組成物を用いて文字印刷を施し、２００℃で１０秒間、乾燥した。文字印刷された量は、０．２ｇ／ｍ2であった。文字印刷した後、富士インキ工業社製の「ＭＢ」（顔料：５質量％、塩化ビニル−酢酸ビニル共重合体：２０質量％、溶剤：残部）なるインキ組成物を塗工し、２００℃で１０秒間、乾燥して着色層を形成した。この着色層の坪量は１．０ｇ／ｍ2であった。更に着色層の上に、熱封緘剤である三井化学社製「ユニストール  Ｒ−１２０Ｋ」（変性ポリオレフィン樹脂２０質量％、溶剤：残部）を塗工し、２００℃で１０秒間、乾燥して熱封緘層を得た。この熱封緘層の厚さは３．５μｍであった。なお、硬質アルミニウム箔の他面には、実施例１と同様の文字印刷及びオーバーコート層を設けた。以上のようにして、プレススルーパック用蓋材を得た。
【００４１】
実施例１〜６及び比較例１〜１１で得られた各プレススルーパック用蓋材について、以下の試験を行った。この結果を表１に示した。
［ホルムアルデヒド量試験］
各プレススルーパック用蓋材を、１００ｍｍ×１００ｍｍの大きさに切断して、各々について８枚ずつ準備した。そして、この８枚を、５００ｍｌの気密性容器の中に入れて密封し、５０℃の雰囲気下で１時間放置した。その後、北川式ガス検知管  １７１ＳＣを用いて、気密性容器内のホルムアルデヒド濃度（ｐｐｍ）を測定した。
［接着試験］
各プレススルーバック用蓋材を、幅１５ｍｍ×長さ３０ｍｍの大きさに切断して試料とした。一方、被着体として、大成化工株式会社製「ＴＡＳ−２２３０」（厚さ３００μｍのＣＰＰシート）を準備し、この被着体も幅１５ｍｍ×長さ３０ｍｍの大きさに切断した。そして、試料と被着体とを完全に重ね合わせ、端部５ｍｍをヒートシーラーにて、温度１８０℃、圧力２ｋｇ／ｃｍ2、時間１秒の条件で、熱接着した。そして、熱接着されていない試料の端部と、被着体の端部とを、引張試験機の各チャックで把持し、チャック間距離５０ｍｍ、引張速度２００ｍｍ／分の条件で、１８０度剥離強度（Ｎ／１５ｍｍ）を測定した。
【００４２】
［表１］
━━━━━━━━━━━━━━━━━━━━━━━━━━━━━━━━━
ホルムアルデヒド濃度          剥離強度
（ｐｐｍ）      （Ｎ／１５ｍｍ）
━━━━━━━━━━━━━━━━━━━━━━━━━━━━━━━━━
実施例１                  ０．０                １２．５
実施例２                  ０．０                １２．５
実施例３                  ０．０                １２．６
実施例４                  ０．０                １２．４
実施例５                  ０．０                １２．５
実施例６                  ０．０                １２．５
比較例１                  ２．０                １１．９
比較例２                  １．２                １１．８
比較例３                  ０．０                １１．９
比較例４                  １．５                １２．０
比較例５                  ０．３                １２．０
比較例６                  ０．０                １２．１
比較例７                  １．２                １２．３
比較例８                  ０．５                １２．２
比較例９                  ０．１                １２．１
比較例１０                ４．２                １１．９
比較例１１                ０．０                  ２．１
━━━━━━━━━━━━━━━━━━━━━━━━━━━━━━━━━
【００４３】
表１の結果から、以下のことが分かる。すなわち、熱封緘層にヒドラジド化合物が配合されてなる実施例１〜６に係るプレススルーパック用蓋材は、文字印刷層や着色層からホルムアルデヒドが生じても、これを外部に放出させずに、熱封緘層中に吸収していることが分かる。しかも、この熱封緘層で接着すると、熱封緘層にヒドラジド化合物が含有されていない比較例１〜１０に係るものに比べて、いずれも剥離強度が高くなっていることが分かる。また、ヒドラジド化合物が全く配合されていない比較例１０に係るプレススルーパック用蓋材は、ホルムアルデヒドを大量に外部へ放出していることが分かる。さらに、ホルムアルデヒド発生源であるメラミン樹脂を配合していない着色層を持つ比較例１１に係るプレススルーパック用蓋材は、剥離強度が極めて低く、熱封緘層と着色層との間で剥離が生じているものと認められる。